(57)【要約】【課題】セラミックス，プラスチック，金属等からなる基材を長期間保存した後でも、基材表面の接着力が低下するのを防止できる表面処理手段を提供すること。【解決手段】接着剤を用いて基材を接着させる前に、前記基材の接着面上に、前記接着剤の溶解度パラメータとの差が１以下である溶解度パラメータを有する保護被膜を設けることを特徴とする基材の表面処理方法。【選択図】    なし【特許請求の範囲】
【請求項１】
接着剤を用いて基材を接着させる前に、前記基材の接着面上に、前記接着剤の溶解度パラメータとの差が１以下である溶解度パラメータを有する保護被膜を設けることを特徴とする基材の表面処理方法。
【請求項２】
前記保護被膜が高分子有機化合物からなることを特徴とする請求項１に記載の基材の表面処理方法。
【請求項３】
前記保護被膜を形成する前に、前記接着面の前処理を行うことを特徴とする請求項１又は２に記載の基材の表面処理方法。
【請求項４】
請求項１〜３のいずれかに記載の方法により、表面処理されたことを特徴とする基材。
【請求項５】
請求項４に記載の基材からなることを特徴とする歯科治療用部材。
【発明の詳細な説明】
【０００１】
【発明の属する技術分野】
本発明は、基材の表面処理方法、表面処理された基材、及び、該基材からなる歯科治療用部材に関する。詳細には、セラミックス，プラスチック，金属等の基材の表面処理方法および表面処理された基材に関し、特に、金属冠・義歯の補綴，歯列矯正等の歯科治療に用いられる歯科治療用部材の表面処理に関する。
【０００２】
【従来の技術】
一般に、セラミックス，プラスチック，金属等の基材を、接着剤を用いて接着する時には、基材表面を表面処理して、接着性の向上を図ることが行われている。この表面処理の方法としては、大きく分けて、ドライ処理とウェット処理とが知られている。
ドライ処理としては、ブラスト処理，フレーム処理，コロナ放電処理，プラズマ処理，紫外線処理，レーザー照射処理，オゾン酸化処理等が知られており、ウェット処理としては、カップリング剤処理，プライマー処理等が知られている。
【０００３】
例えば、歯科治療用部材，回路基板，液晶用ガラス，フォトマスク等に用いられるセラミックス基材の場合、プラズマ処理や紫外線処理等を施すことにより、表面の有機物などを分解・除去して、接着力を改善させることがよく行われている（例えば、特許文献１参照）。
また、ブラスト処理（研磨剤を高圧空気によって対象物表面に衝突させ、該表面の異物を取り除く方法）等により、セラミックス基材の表面を粗面化して、接着力を向上させることも知られている（例えば、特許文献２参照）。
【０００４】
また、特に歯科治療の分野では、歯科治療用部材の表面に対して、プライマーと呼ばれる、通常芳香族カルボン酸等からなる化合物を用いて、プライマー処理を行うことが多い。これにより、表面に保護被膜を形成して、接着性の改善や表面安定化を図ることができる（例えば、特許文献３参照）。
【０００５】
【特許文献１】
特開平１０−２４８８５７号公報
【特許文献２】
特開平６−２８５０８７号公報
【特許文献３】
特開２０００−９３４３６号公報
【０００６】
【発明が解決しようとする課題】
しかしながら、上記のように表面処理がなされたセラミックス基材は、例えば、プラズマ処理や紫外線処理によって有機物を除去しても、基材を接着しないで放置しておくと、時間と共に有機物が再吸着して、接着力が低下してしまう。
また、ブラスト処理を行った場合でも基材をそのまま放置しておくと、水酸基が露出した部分に極性化合物等が吸着して、表面の接着力が低下してしまう。
さらに、プライマー処理によって接着面に保護被膜を形成する場合も、長期間保存後の保護被膜の劣化により、基材の接着力が低下する恐れがあった。
【０００７】
このため、これらの接着性の向上を目的とした表面処理を実施する場合は、接着の直前に行う必要があったが、これらの表面処理を基材を接着する直前に行うことは面倒であった。また、同様の問題が、セラミックス基材に限らず、プラスチック基材や金属基材にも起こっている。
【０００８】
本発明は、上記問題点に鑑みなされたものであって、その目的とするところは、セラミックス，プラスチック，金属等からなる基材を長期間保存した後でも、基材表面の接着力が低下するのを防止できる表面処理手段を提供することである。
【０００９】
【課題を解決するための手段】
本発明は、前記目的を達成する技術的構成として、以下の手段を採用することを特徴とする。
【００１０】
すなわち、本発明の表面処理方法は、請求項１に記載したように、接着剤を用いて基材を接着させる前に、前記基材の接着面上に、前記接着剤の溶解度パラメータとの差が１以下である溶解度パラメータを有する保護被膜を設けることを特徴とする。
このような表面処理方法によれば、保護被膜を接着面上に設けることにより、接着力を低下させるような異物が基材の接着面に吸着するのを防止できる。しかも、この保護被膜の溶解度パラメータと、基材を接着させる際に用いる接着剤の溶解度パラメータとの差を１以下と小さくすることにより、保護被膜の成分と接着剤とが相互溶解しやすくなるので、接着剤と基材の接着面とが、高い接着力で接着できる。よって、基材を長期間保存した後でも、基材の接着力が低下するのを防止できる。
【００１１】
また、本発明の表面処理方法は、請求項２に記載したように、前記保護被膜が高分子有機化合物からなることを特徴とする。
このような表面処理方法によれば、保護被膜が高分子有機化合物からなるので、塗布法等により、より容易に保護被膜を形成することができる。
【００１２】
また、本発明の表面処理方法は、請求項３に記載したように、前記保護被膜を形成する前に、前記接着面の前処理を行うことを特徴とする。
このような表面処理方法によれば、接着面に前処理を行うことにより、基材と接着剤との接着力をより強固にすることができる。
【００１３】
また、本発明の基材は、請求項４に記載したように、請求項１〜３のいずれかに記載の方法により、表面処理されたことを特徴としている。
このような構成によれば、長期間保存された後でも、表面の接着力が低下しにくい基材を得ることができる。
【００１４】
さらに、本発明の歯科治療用部材は、請求項５に記載したように、請求項４に記載の基材からなることを特徴としている。
このような構成によれば、長期間保存された後でも、表面の接着力が低下しにくい歯科治療用部材を得ることができる。
【００１５】
【発明の実施の形態】
本発明の表面処理方法に用いられる基材としては、特に限定されないが、セラミックス，プラスチック，金属等が挙げられる。また、該基材は、これらの材料の複合体であってもよい。
【００１６】
セラミックスとしては、精密機械，半導体，医療等に用いられている種々の材料を使用することができる。具体的には、アルミナセラミックス，ガラスセラミックス，炭化ケイ素系セラミックス，窒化ケイ素系セラミックス等が挙げられる。本発明に係るセラミックス基材は、通常の焼結法等の方法によって製造できる。
【００１７】
プラスチックとしては、熱可塑性樹脂，熱硬化性樹脂のいずれでもよい。具体的には、熱可塑性樹脂としては、ポリエチレン，塩化ビニル樹脂，ナイロン等が挙げられる。熱硬化性樹脂としては、フェノール樹脂，エポキシ樹脂，ウレタン樹脂等がげられる。
また、プラスチックには、酸化防止剤，安定剤，造核剤，帯電防止剤や、その他通常添加される各種添加剤が含有されていてもよい。また、本発明に係るプラスチック基材は、通常の成形法等によって製造できる。
【００１８】
金属としては、特に限定されず、金属単体でも、酸化物，炭酸塩等の化合物でもよい。具体的には、ステンレス鋼等を用いることができる。また、本発明に係る金属基材は、通常の鋳型鋳造法等によって製造できる。
【００１９】
本発明の表面処理方法は、以上に挙げた基材の接着面上に、保護被膜を形成する。そして、その保護被膜の溶解度パラメータと、基材を接着させる時に用いる接着剤の溶解度パラメータとの差が１以下となるように、保護被膜の材料を選択する。
本発明に係る保護被膜に用いる材料としては、有機化合物，無機化合物等いずれのものでもよく、低分子化合物でも高分子化合物でもよい。また、保護被膜に用いる材料は、単独の化合物であってもよいし、混合物であってもよい。
上記化合物の中でも、保護被膜は高分子有機化合物からなることが好ましい。この場合、高分子有機化合物の分子量は、揮発性や安定性等の点から、１０，０００〜１００，０００であることが好ましい。より具体的には、保護被膜に用いる材料としては、熱硬化性エポキシ樹脂，熱硬化性フェノール樹脂，ポリ酢酸ビニル，エチレン−酢酸ビニル共重合体等が挙げられる。
【００２０】
ここで、本発明に係る保護被膜の溶解度パラメータ（ＳＰ値）は、保護被膜が低分子化合物からなる場合は、下記式（１）により求められる。
式（１）・・・δ１＝（ΔＥ１／Ｖ１）１／２
式（１）において、δ１は溶解度パラメータ、ΔＥ１は２５℃における保護被膜を構成する化合物の蒸発エネルギーを示す。Ｖ１は該化合物のモル容積を示し、分子量と密度から算出される。
【００２１】
また、保護被膜が高分子化合物からなる場合は、フェドアーズ（Ｆｅｄｏｒｓ）の方法（Ｐｏｌｙｍｅｒ  Ｅｎｇｉｎｅｅｒｉｎｇ  ａｎｄ  Ｓｃｉｅｎｃｅ，  １９７４，  Ｖｏｌ．  ４，  Ｎｏ．  ２）に準じて下式（２）により求められる。
式（２）  ・・・δ２＝（ΣΔＥ２／ΣΔＶ２）１／２
式（２）において、δ２は溶解度パラメータを示す。ΔＥ２は、保護被膜を構成する化合物に含まれる原子又は原子団の蒸発エネルギーを示し、ΔＶ２は、該原子又は原子団のモル容積を示す。保護被膜に用いられる高分子化合物の溶解度パラメータは、上記文献に記載の各原子又は原子団のΔＥ２及びΔＶ２の値を用いて算出される。
また、保護被膜が複数の化合物を含む場合には、保護被膜の溶解度パラメータは、上記式（１）又は（２）により算出した各化合物の溶解度パラメータと各化合物の含有率から求められる。
【００２２】
このような保護被膜を設けることにより、基材表面が保護されて、基材表面に接着力を低下させる異物が付着するのを防止ことができる。また、他にも表面の安定化，防食，粘着性の付与等が可能となる。
また、保護被膜のＳＰ値と、基材を接着させる際に用いる接着剤のＳＰ値との差が小さくなるように、即ち、１以下（好ましくは０．５以下）である保護被膜の材料を選択することにより、接着剤を接着面に塗布した時に、保護被膜と接着剤とが相互溶解しやすくなる。よって、接着剤と保護被膜とが化学的結合によって強固に接着できるので、基材を長期間保存した後でも、基材の接着力が低下するのを防止することができる。
【００２３】
また、保護被膜の厚さは、基材表面の機能を損なわない厚さがよく、具体的には、１０μｍ〜１００μｍであることが好ましい。保護被膜のＳＰ値が接着剤のＳＰ値と近くとも、厚さが１００μｍを超えると、接着剤と保護被膜との相互溶解に時間を要するため、所望の接着力が得られないことがある。
【００２４】
基材表面に保護被膜を設けるには、上記化合物をアセトン，ジクロルメタン等の溶剤に溶解し、これを基材表面に塗布・乾燥することによって行うことができる。
保護被膜を設ける時期としては、接着剤を塗布する前であれば特に限定されないが、基材を長期間保存する前に行うことが好ましい。また、後述する接着力向上のための前処理を行う場合は、その直後に保護被膜の形成を行うことが好ましい。
【００２５】
本発明の表面処理において、保護被膜を設ける前に、接着力向上，接着面の清浄化・安定化，接着面の保護等を目的とした前処理を行うことが好ましい。この前処理としては、プライマー処理，機械的処理，化学的処理，物理的処理等いずれのものを用いてもよく、これらを２種以上併用してもよい。また、これらの処理は、基材の用途に応じて適宜選択することができる。
【００２６】
具体的には、プライマー処理を行う場合、用いるプライマーとしては、４−メタクリロイルオキシカルボニルフタル酸等を用いることができる。また、機械的処理としては、サンド・ブラスト処理等が挙げられる。また、研磨紙，ワイヤブラシ等で表面を研削する処理を行ってもよい。
化学的処理としては、シランカップリング処理等を用いることができる。また、物理的処理としては、紫外線処理，レーザー照射処理，コロナ放電処理，フレーム処理，オゾン酸化処理等を用いることができる。
【００２７】
このような処理を保護被膜を形成する前に行うことにより、接着面を改質して、接着剤との機械的結合（アンカー効果による結合）、物理的相互作用（電気的結合等）、又は化学的相互作用を向上させることができ、接着剤との結合力が強くなる。また、基材の接着面を清浄化又は安定化させたり、油，水，さび，ほこり等の異物を取り除くことができる。よって、基材を接着させる時により強固に接着させることができる。
【００２８】
以上の本発明に係る表面処理がなされた基材は、接着剤を保護被膜上に塗布して、別の基材に圧着することにより、接着させることができる。
本発明に係る表面処理がなされた基材を、接着剤を用いて別の基材と接着させる際、保護被膜と接着剤とが相互溶解することにより、両者が互いに混じり合い、接着後に保護被膜と接着層との境界面が不明確となっていてもよい。また、保護被膜と接着剤との組み合わせによっては、完全に保護被膜が接着剤に溶解することもあり、この場合、接着後の基材と別の基材との間には、接着層のみが存在する形態、或いは前記前処理によって薄膜層が形成された場合は薄膜層と接着層のみが存在する形態となることもある。
【００２９】
本発明の表面処理方法に用いられる接着剤としては、特に限定されず、それぞれの用途に応じて、適宜選択することができる。具体的には、アキュボンド（２ペースト混合、化学重合型、米国ＧＡＣ社販売）等が挙げられる。
【００３０】
また、本発明の表面処理方法は、あらゆる用途に用いられる基材を対象とすることができる。例えば、自動車，建築物，回路基板，医療用部材等を基材として用いることができる。医療用部材の中では、金属冠・義歯の補綴、歯列矯正等の歯科治療用部材を基材として用いることが好ましい。
【００３１】
歯科治療用部材を基材として用いる場合、歯科治療用部材としては、接着を要する歯列矯正用部材（例えば、ブラケット，バンド，バッカルチューブ等），義歯，義歯を固定する義歯床等が挙げられる。これらは、一般にセラミックス、金属、プラスチック等から形成されている。
以下、歯科治療用部材の一例として歯列矯正用ブラケットの表面処理について説明する。
歯列矯正用ブラケットは、不正歯列の矯正に最も頻繁に使用される部材の１つであり、通常歯牙と接着させて用いられる。一般に、ブラケットの歯牙との接着面には、歯牙との接着面積を増加させるために凸凹が設けられている。また、歯列矯正用ブラケットとしては、セラミックス，金属，プラスチック，またはこれらの複合体から形成されているものがよく知られている。
【００３２】
歯列矯正用ブラケットの接着面は、通常、接着力をさらに増加させるために、前記プライマー処理、サンド・ブラスト処理、シランカップリング処理、コロナ放電処理等の前処理が行われる。
これらの処理を行った接着面は、処理の直後に接着作業が行われればよいが、そのまま放置しておくと機能低下（接着力低下）が起きることがある。
しかしながら、本発明の表面処理方法によれば、歯列矯正用ブラケットに用いられる接着剤のＳＰ値との差が１以下のＳＰ値を持つ保護被膜を、歯列矯正用ブラケットの接着面に形成することにより、長期間放置した場合でも、異物が接着面に付着することがなく、しかも歯列矯正用ブラケットと歯牙とを接着する際に、保護被膜と接着剤とが相互に溶解するので、ブラケットの歯牙への接着力が低下するのを防止することができる。
【００３３】
より具体的には、アクリル系の接着剤（例えば、前出のアキュボンド等、ＳＰ値：９．０〜９．４）を用いて歯列矯正用ブラケットを歯牙に接着する場合、ポリ酢酸ビニル，エチレン−酢酸ビニル（ＳＰ値：８．８〜９．４）を溶解させた希薄溶液（１〜３％）を揮発性溶剤（例えば、ジクロルメタン，クロロホルム，アセトン等）を用いて調製し、接着力を増加させるための前処理（例えば、ブラスト処理）が行われた後、ブラケットの接着面に厚さ１０〜３０μｍとなるように塗布・乾燥して、保護被膜を設けることができる。
このとき、用いる接着剤のＳＰ値と保護被膜成分のＳＰ値との差を１以下とすることにより、接着面上に設けられた保護被膜は、ブラケットを歯牙に接着させる際、接着剤と相互溶解し、容易に接着剤と一体となることができる。
【００３４】
上記の例においては、アクリル系の接着剤を用いたが、歯列矯正用ブラケットに用いることのできる接着剤であれば特に限定されない。また、保護被膜に用いる化合物の種類、濃度、溶剤についても特に限定されないが、保護被膜は高分子化合物からなることが好ましい。
さらに、保護被膜成分が含まれる塗布液を接着面に塗布する手段としては、特に限定されず、ディッピング，スプレー，刷毛塗り等が挙げられる。
【００３５】
以上、本発明の実施形態に係る基材として、歯科治療用部材の１つである歯列矯正用ブラケットを用いた場合について説明したが、歯列矯正用ブラケットに限らず、他の歯列矯正用部材（例えば、バンド、バッカルチューブなど）、或いは義歯や義歯床など、歯牙又は他の部材との接着操作を要するものであれば、本発明の表面処理方法を適用することができる。
【００３６】
【実施例】
以下に、実施例及び比較例を挙げて本発明を詳細に説明するが、これらは本発明を何ら限定するものではない。
【００３７】
〔試料１〕
アルミナセラミックスブラケット（クリスタラインＩＶ、外寸３ｍｍ×４ｍｍ×２ｍｍ、トミー（株）社製）の接着面に、ウェット型ブラスト機（英国Ａｂｒａｓｉｖｅ  Ｄｅｖｅｌｏｐｍｅｎｔ社製）により、＃１５０のサンド・ブラスト処理を施した。
【００３８】
〔試料２〕
試料１において、ブラスト処理を行った直後に、熱硬化性エポキシ樹脂（ＳＰ値：１１．５、商品名：マーケム２４２４、米国マーケム社製）をジクロルメタンに溶解して濃度１％としたものを、アルミナセラミックスブラケットのブラスト処理がなされた表面に塗布して、８０℃で３０分間乾燥し、保護被膜を形成した。保護被膜の厚みは３０μｍであった。
【００３９】
〔試料３〕
試料２において、熱硬化エポキシ樹脂の代わりに、熱硬化性フェノール樹脂（ＳＰ値：１１．０、商品名：マーケム２４７１、米国マーケム社製）を用いた以外は同様にした。
【００４０】
〔試料４〕
試料２において、熱硬化エポキシ樹脂の代わりに、ポリ酢酸ビニル（ＳＰ値：９．４、関東化学（株）社販売）を用いた以外は同様にした。
【００４１】
〔試料５〕
試料２において、熱硬化エポキシ樹脂の代わりに、エチレン−酢酸ビニル共重合体（ＳＰ値：８．９、関東化学（株）社販売）を用いた以外は同様にした。
【００４２】
〔試料６〕
試料１において、ブラスト処理の代わりに、シランカップリング剤（商品名：ＬＳ−３３８０、信越化学工業（株）社製）をメタノールに希釈したもの（シランカップリング剤の濃度：１重量％）を接着面にスプレー塗布し、１２０℃１時間加熱することによりシランカップリング処理を行った。
【００４３】
〔試料７〕
試料６において、シランカップリング処理を行った直後に、試料４と同様に保護被膜を形成したこと以外は同様にした。
【００４４】
〔試料８〕
ポリカーボネート（商品名：レキサン、ＧＥプラスチック社製）を用いて試料１と同様の形状に成型加工した。その接着面に、２０ｃｍの距離から高圧水銀灯（トスキュアＨＣ−４１１型、４００Ｗ、（株）東芝社製）によって光を照射することにより、紫外線処理を施した。
【００４５】
〔試料９〕
試料８において、紫外線処理を施した直後に、試料４と同様に保護被膜を形成したこと以外は同様にした。
【００４６】
以上のように作製した試料１〜９を２セット用意し、一方のセットに、化学重合型アクリル系接着剤（ＳＰ値：９．２、商品名：アキュボンド、米国ＧＡＣ社製）を塗布して、被着体（シラン処理されたアルミナセラミック、直径８ｍｍ、高さ１０ｍｍの円筒形）に接着した。
また、もう一方のセットを、室温２５℃、湿度４０〜５０％の室内で４週間保管した後、上記と同様にして、被着体に接着した。
【００４７】
上記で作製した試料１〜９に対して、引張り試験機（モデル５５６７、米国インストロン社製）でせん断接着強度を測定した。
その結果を下記表１に示す。
【００４８】
【表１】
2004329343.tif 000002
【００４９】
以上の結果から、同じ基材で本発明の試料と比較の試料とを比較すると、本発明の保護被膜を有する基材（試料４、５、７、９）は、比較例（試料１〜３、６、８）に比べて、４週間後の接着強度の保持率が極めて大きいことがわかる。
【００５０】
【発明の効果】
本発明によれば、セラミックス，プラスチック，金属等からなる基材の接着面に、接着剤と相溶性の高い保護被膜を設けることにより、基材を長期間保存した後でも、基材の接着力が低下するのを防止することができる。